(57)【要約】      （修正有）【課題】高機能性膜モジュールにおいて、導通流体による機械的なダメージを軽減し、安定した性能を維持できるモジュールを提供する。【解決手段】複数の中空糸膜１からなる中空糸膜束と、前記中空糸膜束１を収容する束ケース９と、中空糸膜束の両端部を接着封止した隔壁樹脂４からなる封止固定部と、中空糸膜の両端面が前記隔壁樹脂に開口した中空糸膜開口部３と、前記束ケースの側面に流体導通用のケース開口部を有する中空糸膜モジュールであって、導通流体による中空糸膜束１の揺動及び押圧を軽減するために、中空糸膜束１を内包する網状物２について、その構成生地の開口率、繊維ピッチ、繊維径、初期引張応力を特定した。【選択図】図１
2010167372.tif 000002
【特許請求の範囲】
【請求項１】
複数の中空糸膜からなる中空糸膜束と、前記中空糸膜束を収容する束ケースと、中空糸膜束の両端部を接着封止した隔壁樹脂からなる封止固定部と、中空糸膜の両端面が前記隔壁樹脂に開口した中空糸膜開口部と、前記束ケースの側面に流体導通用のケース開口部を有する中空糸膜モジュールであって、中空糸膜束がさらに網状物に内包されており、前記網状物の開口率が２５％以上６５％以下で、かつ前記網状物を構成する繊維の中空糸膜軸方向のピッチが中空糸膜外径の２倍以下であることを特徴とする中空糸膜モジュール。
【請求項２】
前記網状物の初期引張抵抗力が５kgf以上である請求項１に記載の中空糸膜モジュール。
【請求項３】
中空糸膜の初期引張抵抗力が５kgf以下である請求項１または２に記載の中空糸膜モジュール。
【請求項４】
中空糸膜充填率が３０％以上７０％以下である請求項１から３のいずれかに記載の中空糸膜モジュール。
【請求項５】
前記網状物の長さ方向および巾方向における１２１℃１時間湿熱処理時の収縮率が３％以下である請求項１から４のいずれかに記載の中空糸膜モジュール。
【請求項６】
中空糸膜が加湿膜である請求項１から５のいずれかに記載の中空糸膜モジュール。
【請求項７】
中空糸膜が熱交換膜である請求項１から５に記載の中空糸膜モジュール。
【発明の詳細な説明】
【技術分野】
【０００１】
本発明は、中空糸膜モジュールに関する。
【背景技術】
【０００２】
中空糸膜モジュールは、膜面積が大きく装置を小型化できるため、種々の用途に利用されている。この中空糸膜モジュールは、図１、図２を用いて１つの例を示すと、複数の中空糸膜１からなる中空糸膜束６と、前記中空糸膜束６を収容する束ケース９と、中空糸膜束６の両端部を接着封止した隔壁樹脂４からなる封止固定部と、中空糸膜１の両端面が前記隔壁樹脂に対して開口した中空糸膜開口部３と、前記束ケース９の側面に流体導通用のケース開口部５を有している。ここで束ケースの側面とは、収容された中空糸膜の外側部分と相対する面である。束ケースとはその両端に隔壁樹脂による中空糸開口端を形成し、Ｏリングなどのシール材により処理流体と被処理流体とを分離できる構成物をいう。また、この例では処理流体および被処理流体それぞれの中空糸膜内側入口１３，中空糸膜外側入口１５と中空糸膜内側出口１４，中空糸膜外側出口１６を備えた中空糸膜外側部分のポート部１２、及び中空糸膜内側部分のヘッダー部１１と、処理／被処理それぞれの流体を分離・封止する弾性のＯリング１０などを備えて、構成される。また、束ケース自体に出入流体のポート部および接合用のノズルを備えたものを使用することも可能である。
【０００３】
中空糸膜モジュールの側面、すなわち束ケースの側面に設けた流体のケース開口部５付近では、流体をモジュール内に流した場合に流体の強い流れが中空糸膜束に当り、中空糸膜を動かすことがある。また、流体の出入口が中空糸膜端部の樹脂封止部分の近傍にある場合には、封止部分との境界面から中空糸膜が破損する場合がある。この様な中空糸膜の破損が生じると、中空糸膜および隔壁樹脂によって隔離された流体が他の流体側へ混入し、不利益を生じることになる。
【０００４】
これらの問題点を解決するため、幾つかの中空糸膜モジュールがこれまでに提案されている。例えば、特許文献１には、ポリエチレン性のネットで中空糸膜束の周囲を保護し、逆洗時の衝撃に対処する方法が提案されている。また、特許文献２にはポリプロピレン樹脂からなる円筒状保護ネットと仕切りネットで中空糸膜束を保護する技術が提案されている。さらに、特許文献３には、中空糸膜束を小束に分割して保護ネットと端部の仕切り板で束間の流量を確保する技術が提案されている。
【０００５】
しかし、これらはいずれも保護ネットのなかで中空糸膜束が固定されていない、あるいは保護ネット間に隙間があるため、特に流体が気体であるような、流体の勢いが強い場合には、中空糸膜は激しく揺動し、保護ネットにこすられて損傷するおそれや、保護ネットが揺動するなどして、保護ネットの構成繊維に流体の圧力で押圧されて中空糸膜を損傷するおそれがあった。
【０００６】
一方で、中空糸膜の機械的強度を高めて、保護ネットなしでのモジュールを構成した例（特許文献４）もあるが、膜の要求特性を向上させると機械的特性が低減する傾向があり、十分な対策には成り得ない。
【０００７】
また、中空糸膜と隔壁樹脂との境界に弾性樹脂を配置して、中空糸膜が揺動して損傷する際の衝撃を軽減するなどの試みが行われている（特許文献５、特許文献６）が、中空糸膜の機械的特性が低い場合には必ずしも十分な効果が得られていない。
【０００８】
また、モジュールの中央部に開口芯材を有するラジアルフローを含むタイプの束の外周に保護ネットを配置した例（特許文献７）や、モジュールの流体が導通する開口部に保護ネットを貼り付けた例（特許文献８）もあるが、これらについても、中空糸膜と保護ネットとの干渉による中空糸膜の損傷については、何ら提示されていない。
【先行技術文献】
【特許文献】
【０００９】
【特許文献１】特開昭６１−２９１００７号公報
【特許文献２】特開平９−２９９７６８号公報
【特許文献３】特開平３−１６５８１８号公報
【特許文献４】特開２００３−３２６１３９号公報
【特許文献５】特開平６−２９６８３５号公報
【特許文献６】特開平４−３３４５２９号公報
【特許文献７】特開２００８−２５６２２５号公報
【特許文献８】特開２００７−２８３２９２号公報
【発明の概要】
【発明が解決しようとする課題】
【００１０】
上記のとおり、中空糸膜束を保護するネットがあっても、特に流体の勢いが強い場合にはこの力で保護ネットが変形したり、中空糸膜の変形が増大することで、こすりや押圧で中空糸膜が破損する場合がある。そこで、流体の勢いを低減させたり、保護ネットの形状により、中空糸膜を変形しにくくする工夫が求められた。
【課題を解決するための手段】
【００１１】
本発明は、上記課題の解決手段として、中空糸膜束を網状物で包み、網状物の開口率を制御し、更に、網状物を構成する繊維の中空糸膜軸方向のピッチが中空糸膜を損傷しないように選択することを特徴とする。
【００１２】
網状物の開口率を制御することによって流体の勢いを均一化して低減させ、流体の移動時に中空糸膜束の揺動を抑えることができ、さらに網状物のピッチを選択することで、流動抵抗による中空糸膜の変形を軽減して、こすれや押圧による中空糸膜の損傷を抑え、長時間の安定使用を維持できる中空糸膜モジュールを提供する。
【００１３】
本発明は、下記の（１）〜（７）の構成によって達成される。
（１）複数の中空糸膜からなる中空糸膜束と、前記中空糸膜束を収容する束ケースと、中空糸膜束の両端部を接着封止した隔壁樹脂からなる封止固定部と、中空糸膜の両端面が前記隔壁樹脂に開口した中空糸膜開口部と、前記束ケースの側面に流体導通用のケース開口部を有する中空糸膜モジュールであって、中空糸膜束がさらに網状物に内包されており、前記網状物の開口率が２５％以上６５％以下で、かつ前記網状物を構成する繊維の中空糸膜軸方向のピッチが中空糸膜外径の２倍以下であることを特徴とする中空糸膜モジュール。
（２）前記網状物の初期引張抵抗力が５kgf以上である請求項１に記載の中空糸膜モジュール。
（３）中空糸膜の初期引張抵抗力が５kgf以下である請求項１または２に記載の中空糸膜モジュール。
（４）中空糸膜充填率が３０％以上７０％以下である請求項１から３のいずれかに記載の中空糸膜モジュール。
（５）前記網状物の長さ方向および巾方向における１２１℃１時間湿熱処理時の収縮率が３％以下である請求項１から４のいずれかに記載の中空糸膜モジュール。
（６）中空糸膜が加湿膜である請求項１から５のいずれかに記載の中空糸膜モジュール。
（７）中空糸膜が熱交換膜である請求項１から５に記載の中空糸膜モジュール。
【発明の効果】
【００１４】
本発明の中空糸膜モジュールは、中空糸膜束を網状物で包み、更に、網状物を構成する繊維の形状が中空糸膜を損傷しないように構成されるため、流体の移動時に中空糸膜束の揺動を抑え、流動抵抗による網状物構成繊維への押圧による変形を軽減して糸の損傷を抑え、機械的特性の低い高機能性膜についても、長時間の安定使用を維持できる中空糸膜モジュールを提供する。
【図面の簡単な説明】
【００１５】
【図１】本発明に係る円形中空糸膜モジュールの一例を示す断面図である。
【図２】図１の円形中空糸膜モジュールに収納された円形束ケースに収容された円形の網状物に内包された中空糸膜束の構成図である。
【図３】複数の網状物に内包された不定形中空糸膜小束から構成された、円形の中空糸膜束の例である。
【図４】本発明に係る矩形中空糸膜モジュールの他の一例を示す断面図である。
【図５】図４の矩形中空糸膜モジュールに収納された矩形束ケース、および矩形束ケースに収容された、矩形の網状物に内包された中空糸膜束のＸ方向矢視図である。
【図６】図４の矩形中空糸膜モジュールに収納された矩形束ケース、および矩形束ケースに収容された矩形の網状物に内包された中空糸膜束のＹ方向矢視図である。
【図７】図５および図６の矩形束ケースに収容された矩形の網状物に内包された中空糸膜束の例である。
【図８】網状物の開口率の計算例である。
【図９】網状物の代替として多孔板を用いた場合の開口率の計算例である。
【発明を実施するための形態】
【００１６】
以下、図を用いて詳細に本発明を説明する。
【００１７】
図１は上述のとおり、本発明に係る円形中空糸膜モジュールの一例を示す断面図、図４は矩形中空糸膜モジュールの一例を示す断面図である。
【００１８】
図２、図３および図７に示すように、予めモジュールに必要な膜交換性能および透過抵抗を考慮して設定された複数の中空糸膜を束ねてなる中空糸膜束６および中空糸膜小束７が、図２は円筒状の網状物２、図３では不定形筒状の網状物２、図７では矩形の網状物２》内に内包されている。さらに図１，図４に示したようにそれらを固定する束ケース９に収容されている。これらの束ケース９は、中空糸膜内／外側にそれぞれ出入り口ポートを設けたヘッダー部１１およびポート部１２、シール用のＯリング１０とともに支持具１７で固定されてモジュールを構成する。
【００１９】
また、この場合、予め網状物２を組み込んだ束ケース内に、易滑性のフィルム等を使って所定の中空糸膜束を組み込むことも可能である。
【００２０】
中空糸膜束６の両端部は隔壁樹脂４により束ケース９の両端部にそれぞれ固定され、中空糸膜束６の端面は開口状態にされている。
【００２１】
網状物としては、ポリエチレン、ポリプロピレン等のポリオレフィン系樹脂、ポリサルホン系樹脂、ポリエチレンテレフタレート系樹脂、ナイロン系樹脂、フッ素含有樹脂、ＡＳ樹脂、ＡＢＳ樹脂等からなるプラスチックネット、あるいはステンレス等の金属からなる金属ネットが用いられるが、モジュールの使用目的によってその材質を適宜選択する必要がある。例えば、加湿膜モジュールや熱交換モジュールでは耐熱性、耐湿熱性が要求され、ポリエチレンテレフタレート樹脂やフッ素含有樹脂が好ましく用いられる。網状物の構成は本発明の目的である糸束の変形を防止するために、伸縮が少なく、伸張時の初期弾性率の高い、特に中空糸膜の長さ方向に高い構成であることが好ましい。
【００２２】
網状物は、流体の流動抵抗によって中空糸膜に損傷を来さないよう、適当な構成繊維径及び構成繊維間ピッチで決定される開口率を有するように選択する必要がある。網目の開口率が大きくなると、特に中空糸膜外側流れの出口付近において、その構成繊維に接触する中空糸膜への押圧が高くなり、繰り返しの使用によって、中空糸膜が損傷してしまう。また、網目の開口率が小さすぎる場合には、網目を通過する流体の流動抵抗が過大となり、操作条件を大幅に制限することになる。従って、網目の開口率は、２５％以上６５％以下であることが必須である。好ましくは３０％以上６０％以下に設定する。
【００２３】
図８にその１例を示した、網状物の場合は、開口率は次の（１）式で表される。
【００２４】
開口率：（（Ｂ−Ａ）×（ｂ−ａ））／（Ｂ×ｂ）×１００    （１）式
ここで、Ｂは長さ方向配置繊維間ピッチ，ｂは巾方向配置繊維間ピッチであり、Ａは長さ方向配置繊維径，ａは巾方向配置繊維径である。
【００２５】
また、網状物は図９にその１例を示したような多孔版での代替も可能であり多孔板の場合では、開口率は次の（２）式で表される。
【００２６】
開口率：π（Ｃ^2＋ｃ^2）／１６／（Ｄ×ｄ）×１００      （２）式
ここで、Ｄは長さ方向配置孔間ピッチ（長さ方向配置繊維間ピッチに相当），ｄは巾方向配置孔間ピッチ（巾方向配置繊維間ピッチに相当）であり、Ｃは長さ方向配置孔径（長さ方向配置繊維径に相当），ｃは巾方向配置孔径（巾方向配置繊維径に相当）である。
【００２７】
多孔版の形状が円でない場合には、上式に準じた計算式を使用する。
【００２８】
また、構成繊維間ピッチは、中空糸膜径との関係で決定される。すなわち中空糸膜径が太い場合に比較して、中空糸膜径が細い場合には変形割合を抑えるために、構成繊維間ピッチを細かくする必要がある。この場合、構成繊維間のピッチは挿通された中空糸膜外径の２倍以下であることが好ましい。網状物の中空糸膜繊維軸方向のピッチおよび機械的特性が重要となる。
【００２９】
さらに、構成繊維の繊維径も中空糸膜への押圧時に応力集中が起きないよう適当な大きさに設定する必要があるが、上記の網目開口率および構成繊維間ピッチを維持することで、自ずから設定される。一方で、本発明における重要な要件である網状物の剛性によって中空糸膜束の揺動を抑制する観点からみれば、構成繊維数が少ないすなわち単糸繊維径は大きい方が好ましい。
【００３０】
前記網状物を構成する生地の初期引張抵抗力は５kgf以上であることが好ましい。中空糸膜を支える網状物は中空糸膜にかかる抗力を受け止め、その変形を抑える必要があり、生地の初期引張抵抗力が５kgf未満では、その効果を発揮し得ない場合がある。
【００３１】
中空糸膜の初期引張抵抗力は５kgf以下である場合に、本発明の効果は一層発揮される。中空糸膜の初期引張抵抗力が低い場合には、中空糸膜自身の抗力が小さいため変形し易くなり、本発明における網状物によって中空糸膜の変形を抑制するという効果が一層発揮される。
【００３２】
前記網状物は、モジュールが湿熱環境下で使用される場合の変形を避けるため、その長さ方向および巾方向における１２１℃１時間湿熱処理時の収縮率が３％以下であることが好ましい。長さ方向とは中空糸膜束の長さ方向を指し、巾方向とは中空糸膜束の円周方向を指す。
【００３３】
上記のような、中空糸膜束を束ケース内に配置する場合、流体の流動抵抗による束の揺動を極力抑えるため、密着して配置する事が好ましい。ここで密着して配置するとは、当該束の変位・力が、これに隣接する束、もしくはケース壁に直接伝達し、揺動が軽減されるよう配置することを意味する。この状況は、該モジュールの中空糸膜外側に１２００Ｌ／分で空気を流したとき、目視で中空糸膜束の揺動が観察されないことを意味する。これによって、束の変位を抑え、中空糸膜の損傷を軽減することができる。
【００３４】
このため、中空糸膜束のケースへの充填率（中空糸膜充填率）を適宜選択する必要があり、通常は中空糸膜束の充填率を３０〜７０％に設定することが好ましく、より好ましくは４０〜６０％の範囲に設定する。さらに必要に応じて、中空糸膜にスペーサヤーンを巻き付けるなど、通気性のかさ高加工材を付与する方法も有効な手段である。
【００３５】
ここで中空糸膜充填率とは、中空糸膜外径を基準とする中空糸膜の断面積が、束ケース内側の断面積に占める割合とした。  
【実施例】
【００３６】
中空糸膜の作製
ポリスルホン樹脂（ソルベー社製Ｐ３５００）１８部、ポリビニルピロリドン（ＩＳＰ社製Ｋ３０）９部、およびジメチルアセトアミド７２部、水１部からなる製膜原液を９０℃で溶解後、５０℃に保温し、１．０／０．７ｍｍからなる２重管口金からジメチルアセトアミド４０部、水６０部からなる芯液と同時に吐出させ、３０℃の乾式部３５０ｍｍを通り、水９０部、ジメチルアセトアミド１０部の凝固浴４０℃に浸漬させ、凝固させた。次いで凝固させた中空糸膜を８０℃の水洗浴で洗浄後、中空糸膜２本に１７０ｄｔｅｘのポリエステル加工糸を巻き付け、カバリングを行った後に、巻き取りカセに巻き取った。巻き取った中空糸膜を５０℃の乾熱乾燥機で２４時間乾燥を行い、中空糸膜束を得た。
【００３７】
中空糸膜の初期引張抵抗力
ＪＩＳ Ｌ １０１３の８．１０初期引張抵抗度の測定法に準じて、試長５０mm、引張速度５０mm／分の条件で、テンシロン（ＯＲＩＥＮＴＥＣ社製ＲＴＭ−１００）を用いて初期抵抗度を測定し、中空糸膜１本あたりの初期抵抗力（kgf／中空糸膜）に換算して評価した。
【００３８】
網状物の初期引張抵抗力
上記と同様に、ＪＩＳ Ｌ １０１３の８．１０初期引張抵抗度の測定法に準じて、試長５０mm、引張速度５mm／分の条件で、テンシロン（ＯＲＩＥＮＴＥＣ社製ＲＴＭ−１００）を用いて初期抵抗度を測定し、網状物１cmあたりの初期抵抗力（kgf／cm）に換算して評価した。
【００３９】
中空糸膜耐久試験
初めに、図１の円形モジュールユニットまたは図４の矩形モジュールユニットの中空糸膜内側出口１４および中空糸膜外側入口１５を閉じ、中空糸膜内側入口１３から５０kPa空気圧をかける。このとき中空糸膜外側出口１６から出てくる空気量を測定し、漏れのないことを確認する。次に、中空糸膜内側入口１３および中空糸膜内側出口１４を閉じ、中空糸膜外側入口１５から中空糸膜外側から２０００Ｌ／分の割合で６時間、空気を通過させた後、再度、中空糸膜内側出口１４および中空糸膜外側入口１５を閉じ、中空糸膜内側入口１３から５０kPa空気圧をかけて、このとき中空糸膜外側出口１６から出てくる空気量を測定する。
【００４０】
湿熱処理収縮率
網状物を１５ｃｍ×１５ｃｍに切り出して試料とし、その中央に、構成繊維と平行（長さ方向）および直角（巾方向）になるよう、約１０ｃｍ×１０ｃｍの正方形を描き、正確にその各辺の長さを0.1mm単位で測定する。次に、該試料をオートクレーブ中にいれ、１２１℃１時間の湿熱処理を行う。処理後、試料を採りだし、再度、正方形の各辺の寸法を0.1mm単位で正確に測定する。長さ方向および巾方向それぞれについて、以下の式で収縮率を算出する。
【００４１】
収縮率（％） ＝ （処理前の長さ − 処理後の長さ）／（処理前の長さ）×１００
以下に実施例を挙げ、図を参照しながら本発明の中空糸膜型膜モジュールの製造方法を更に詳細に説明するが、本発明はこれらに限定されるものではない。
【００４２】
［実施例１］
外径８２０μm、膜厚９５μmで初期引張抵抗力２．６kgfのポリスルホン製中空糸膜１５７０本からなる中空糸膜束６を、開口率４６％、網目ピッチ８４０μmで、初期引張抵抗力１７２kgf、長さ方向及び巾方向の湿熱処理収縮率がそれぞれ２．９％、２．２％であるポリエステル製ネットを構成生地とする内径４３mmの、図２に示すような円筒型の網状物２内に、易滑性のフィルム等を用いて挿通した。その中空糸膜束を同様な易滑性フィルムを用いてポリスルホン樹脂からなり、その側面にケース開口部５を有する内径４４mmの束ケース９に挿通した。中空糸膜束両端を封止後、遠心ポッティングを行って、両端をカットし、中空糸膜を開口させた。この束ケース９を、両端に中空糸膜内側流体出入り口を有するヘッダー部１１と、中空糸膜外側流体出入り口を設けたポート部１２とを、それぞれがＯリング１０でシールされるように支持具１７を用いて組み込み、図１に示すような円形モジュールを作成した。このモジュールを用いて、中空糸膜耐久試験を行った結果、漏洩空気量は１Ｌ／分以下であり、中空糸膜の損傷は認められなかった。
【００４３】
［実施例２］
外径８００μm、膜厚９０μmで初期引張抵抗力２．４kgfのポリスルホン製中空糸膜９９０本からなる中空糸膜束を、開口率４６％、網目ピッチ８５０μmで初期引張抵抗力４３kgf、長さ方向及び巾方向の湿熱処理収縮率がそれぞれ０．９％、０．１％であるポリエステル製ネットを構成生地とする１７mm×６３mmの、図７に示すような、矩形の網状物２内に、易滑性のフィルム等を用いて挿通し、中空糸膜束２個を作成した。その中空糸膜束を同様な易滑性フィルムを用いて、アルミニウム製の外寸法が縦４０mm、横７０mm、長さ１８０mmの、図５および図６に示すような矩形状のアルミニウムからなる束ケース９に挿通した。中空糸膜束両端を封止後、遠心ポッティングを行って、両端をカットし、中空糸膜を開口させた。この束ケースを２個作製し、図４に示したような両端に中空糸膜内側流体出入り口および中空糸膜外側流体出入り口を設け、それぞれがシリコンシーラントでシールされたアルミニウム製矩形ハウジング３に組み込んで、矩形モジュールを作成した。このモジュールを用いて、中空糸膜耐久試験を行った結果、漏洩空気量は１Ｌ／分以下であり、中空糸膜の膜の損傷は認められなかった。
【００４４】
［比較例１］
実施例１と同様の中空糸膜２０６０本を用いて、開口率６６％、網目ピッチ１５４０μmで、初期引張抵抗力３２kgfのポリエステル製ネットを構成生地とする縦３３mm、横６３mm、長さ１８０mmの、図５および図６に示すような矩形の網状物２内に挿通した中空糸膜束内包保護ネットを作成した。実施例２と同様に、図４に示すようなアルミニウム製矩形モジュールを作成した。
【００４５】
このモジュールを用いて、中空糸膜耐久試験を行った結果、漏洩空気量は２０Ｌ／分以上となり、モジュールを解体して観察した結果、中空糸膜外側出口１４付近でネットに押圧され変形、一部が切断した中空糸膜が観察された。
【００４６】
［比較例２］
実施例２と同様の中空糸膜２９１０本を用いて、開口率６０％、網目ピッチ２４００μmで、初期引張抵抗力２４０kgfのポリエステル製ネットを構成生地とする内径６３mm、長さ２９５mmの、図２に示すような円形の網状物２内に挿通した中空糸膜束を作成した。実施例１と同様に、図１に示すようなアルミニウム製円形モジュールを作成した。
【００４７】
このモジュールを用いて、中空糸膜耐久試験を行った結果、漏洩空気量は２０Ｌ／分以上となり、モジュールを解体して観察した結果、一部が切断した中空糸膜が観察された。
【符号の説明】
【００４８】
１ 中空糸膜
２  網状物
３ 中空糸膜開口部
４ 隔壁樹脂
５ ケース開口部
６ 中空糸膜束
７ 中空糸膜小束
８ 分散板
９ 束ケース
１０ Ｏリング
１１ ヘッダー部
１２ ポート部
１３ 中空糸膜内側入口
１４ 中空糸膜内側出口
１５ 中空糸膜外側入口
１６ 中空糸膜外側出口
１７ 支持具
Ｐ  長さ方向（中空糸膜繊維軸方向）
Ｑ  巾方向（中空糸膜径方向）
Ａ  長さ方向配置繊維径
Ｂ  長さ方向配置繊維間ピッチ
ａ  巾方向配置繊維径
ｂ  巾方向配置繊維間ピッチ
Ｃ  長さ方向配置孔径
Ｄ  長さ方向配置孔間ピッチ
ｃ  巾方向配置孔径
ｄ  巾方向配置孔間ピッチ
【図１】
2010167372.tif 000003
【図２】
2010167372.tif 000004
【図３】
2010167372.tif 000005
【図４】
2010167372.tif 000006
【図５】
2010167372.tif 000007
【図６】
2010167372.tif 000008
【図７】
2010167372.tif 000009
【図８】
2010167372.tif 000010
【図９】
2010167372.tif 000011